(57)【特許請求の範囲】
【請求項１】
透明基板と、該透明基板の一方の面に順次積層された第１反射防止膜、第２反射防止膜および遮光膜とを少なくとも備え、前記第１反射防止膜および第２反射防止膜はニッケルおよび／またはコバルトを主成分とする化合物ないし混合物からなる半透明性を有する膜であり、前記遮光膜はニッケルおよび／またはコバルトを主成分とする化合物ないし混合物からなる遮光性を有する膜であり、前記透明基板の屈折率ｎｓ、前記第１反射防止膜の複素屈折率の実数部ｎ１、前記第２反射防止膜の複素屈折率の実数部ｎ２、前記遮光膜の複素屈折率の実数部ｎ３が、ほぼ可視光全領域でｎｓ＜ｎ１＜ｎ２＜ｎ３なる関係を有し、
前記ニッケルを主成分とする化合物ないし混合物は、第２元素としてモリブデン，タングステン，銅，アルミニウム，タンタル，ジルコニウム，コバルトからなる群から選ばれた１種以上の元素を原子百分率０〜４０％の範囲内で含有し、第３元素としてチタンを原子百分率０〜２０％の範囲内で含有し、かつ、第２元素と第３元素の少なくとも１種を必ず含有するものであり、
前記コバルトを主成分とする化合物ないし混合物は、第２元素としてモリブデン，タングステン，銅，アルミニウム，タンタル，ジルコニウム，ニッケルからなる群から選ばれた１種以上の元素を原子百分率０〜４０％の範囲内で含有し、第３元素としてチタンを原子百分率０〜２０％の範囲内で含有し、かつ、第２元素と第３元素の少なくとも１種を必ず含有するものであり、
前記ニッケルおよびコバルトを主成分とする化合物ないし混合物は、第２元素としてモリブデン，タングステン，銅，アルミニウム，タンタル，ジルコニウムからなる群から選ばれた１種以上の元素を原子百分率０〜４０％の範囲内で含有し、第３元素としてチタンを原子百分率０〜２０％の範囲内で含有し、かつ、第２元素と第３元素の少なくとも１種を必ず含有するものであることを特徴とするブラックマトリックス用ブランクス。
【請求項２】
可視光領域の少なくとも波長４００〜７００ｎｍの領域で前記ｎｓ＜ｎ１＜ｎ２＜ｎ３なる関係が成立することを特徴とする請求項１に記載のブラックマトリックス用ブランクス。
【請求項３】
前記第１反射防止膜は、ニッケルおよび／またはコバルトを主成分とする化合物ないし混合物を原子百分率３０〜５０％の範囲で含有するとともに、さらに、酸素、酸素と窒素、酸素と炭素、酸素と窒素と炭素の各組み合わせからなる群から選ばれた１組の元素を含有し、前記第２反射防止膜は、ニッケルおよび／またはコバルトを主成分とする化合物ないし混合物を原子百分率４５〜６５％の範囲で含有するとともに、さらに、酸素、酸素と窒素、酸素と炭素、酸素と窒素と炭素の各組み合わせからなる群から選ばれた１組の元素を含有することを特徴とする請求項１または請求項２に記載のブラックマトリックス用ブランクス。
【請求項４】
前記遮光膜は、ニッケルおよび／またはコバルトを主成分とする化合物ないし混合物を原子百分率６０〜１００％の範囲で含有するとともに、さらに、酸素、酸素と窒素、酸素と炭素、酸素と窒素と炭素の各組み合わせからなる群から選ばれた１組の元素を含有することを特徴とする請求項３に記載のブラックマトリックス用ブランクス。
【請求項５】
請求項１乃至請求項４のいずれかに記載のブラックマトリックス用ブランクスを用いて形成したブラックマトリックス基板を使用して着色パターンおよび透明電極膜とを設けたことを特徴とする液晶ディスプレイ用カラーフィルタ。
【発明の詳細な説明】
【０００１】
【発明の属する技術分野】
本発明はブラックマトリックス用ブランクスと、これを用いた液晶ディスプレイ用カラーフィルタに関する。
【０００２】
【従来の技術】
近年、フラットディスプレーとして、モノクロあるいはカラーの液晶ディスプレイが注目されている。液晶ディスプレイには、３原色の制御を行うためにアクティブマトリックス方式および単純マトリックス方式とがあり、いずれの方式においてもカラーフィルタが用いられている。そして、カラーの液晶ディスプレイは構成画素部を３原色（Ｒ，Ｇ，Ｂ）とし、液晶の電気的スイッチングにより３原色の各光の透過を制御してカラー表示を行うものである。
【０００３】
液晶ディスプレイ用のカラーフィルタは、透明基板上に各着色パターンと透明電極膜を形成して構成されている。そして、発色効果や表示コントラストを上げるために、着色パターンのＲ，Ｇ，Ｂの各画素の境界部分に遮光膜（ブラックマトリックス）が形成される。また、アクティブマトリックス方式の液晶ディスプレイでは、薄膜トランジスタ（ＴＦＴ）をスイッチング素子として用いているため、光リーク電流を抑制する必要がある。このため、ブラックマトリックスに対してより高い遮光性が要求される。
【０００４】
従来、ブラックマトリックスとしては、クロム薄膜をフォトエッチングしてレリーフ形成したもの、親水性樹脂レリーフを染色したもの、黒色顔料を分散した感光液を用いてレリーフ形成したもの、黒色電着塗料を電着して形成したもの、印刷により形成したもの等がある。
【０００５】
上述のクロム薄膜からなるブラックマトリックスは、通常、透明基板上にクロム薄膜（遮光膜）を設けたブランクスにレジストパターンを形成してエッチング加工することにより作製される。そして、液晶ディスプレイのさらなる表示品質の向上の要求に伴い、液晶ディスプレイの視認性をより向上させるために、ブラックマトリックスに対して遮光性とともに透明基板面側の反射率低減が求められている。これに対応するものとして、透明基板とクロム薄膜（遮光膜）との間に酸化クロム等の反射防止膜を介在させたブランクスが提案されている（特開昭６１−３９０２４号公報等）。
【０００６】
【発明が解決しようとする課題】
しかしながら、上記の構成のブランクスを使用して作製したブラックマトリックスでは、可視光領域全域における透明基板面側の反射率を低いレベル（例えば、１０％以下）にまで低減できず、また、反射防止膜が可視光領域内の特定波長に反射率の極小値をもつため、反射防止膜の微妙な膜厚の変化により各波長での反射率が変化しやすく、ひいては反射色の色調の変化を生じるという問題があった。
【０００７】
また、従来のブランクスでは遮光膜としてクロム薄膜を使用しているため、フォトエッチングの廃液に混入する６価クロムの処理施設が必要であり、工程管理が煩雑であるとともに製造コストの低減に支障を来すという問題があった。
【０００８】
本発明は上述のような事情に鑑みてなされたものであり、透明基板面側の反射率が低く、かつ、クロムを主成分としないブラックマトリックス用ブランクスと、高品質の画像表示を可能とする液晶ディスプレイ用カラーフィルタを提供することを目的とする。
【０００９】
【課題を解決するための手段】
このような目的を達成するために、本発明のブラックマトリックス用ブランクスは、透明基板と、該透明基板の一方の面に順次積層された第１反射防止膜、第２反射防止膜および遮光膜とを少なくとも備え、前記第１反射防止膜および第２反射防止膜はニッケルおよび／またはコバルトを主成分とする化合物ないし混合物からなる半透明性を有する膜であり、前記遮光膜はニッケルおよび／またはコバルトを主成分とする化合物ないし混合物からなる遮光性を有する膜であり、前記透明基板の屈折率ｎｓ、前記第１反射防止膜の複素屈折率の実数部ｎ１、前記第２反射防止膜の複素屈折率の実数部ｎ２、前記遮光膜の複素屈折率の実数部ｎ３が、ほぼ可視光全領域でｎｓ＜ｎ１＜ｎ２＜ｎ３なる関係を有し、前記ニッケルを主成分とする化合物ないし混合物は、第２元素としてモリブデン，タングステン，銅，アルミニウム，タンタル，ジルコニウム，コバルトからなる群から選ばれた１種以上の元素を原子百分率０〜４０％の範囲内で含有し、第３元素としてチタンを原子百分率０〜２０％の範囲内で含有し、かつ、第２元素と第３元素の少なくとも１種を必ず含有するものであり、前記コバルトを主成分とする化合物ないし混合物は、第２元素としてモリブデン，タングステン，銅，アルミニウム，タンタル，ジルコニウム，ニッケルからなる群から選ばれた１種以上の元素を原子百分率０〜４０％の範囲内で含有し、第３元素としてチタンを原子百分率０〜２０％の範囲内で含有し、かつ、第２元素と第３元素の少なくとも１種を必ず含有するものであり、前記ニッケルおよびコバルトを主成分とする化合物ないし混合物は、第２元素としてモリブデン，タングステン，銅，アルミニウム，タンタル，ジルコニウムからなる群から選ばれた１種以上の元素を原子百分率０〜４０％の範囲内で含有し、第３元素としてチタンを原子百分率０〜２０％の範囲内で含有し、かつ、第２元素と第３元素の少なくとも１種を必ず含有するものであるような構成とした。
【００１１】
また、本発明のブラックマトリックス用ブランクスは、可視光領域の少なくとも波長４００〜７００ｎｍの領域で上記ｎｓ＜ｎ１＜ｎ２＜ｎ３なる関係が成立するような構成とした。
【００１２】
また、本発明のブラックマトリックス用ブランクスは、前記第１反射防止膜が、ニッケルおよび／またはコバルトを主成分とする化合物ないし混合物を原子百分率３０〜５０％の範囲で含有するとともに、さらに、酸素、酸素と窒素、酸素と炭素、酸素と窒素と炭素の各組み合わせからなる群から選ばれた１組の元素を含有し、前記第２反射防止膜が、ニッケルおよび／またはコバルトを主成分とする化合物ないし混合物を原子百分率４５〜６５％の範囲で含有するとともに、さらに、酸素、酸素と窒素、酸素と炭素、酸素と窒素と炭素の各組み合わせからなる群から選ばれた１組の元素を含有するような構成とした。
【００１３】
さらに、本発明のブラックマトリックス用ブランクスは、前記遮光膜が、ニッケルおよび／またはコバルトを主成分とする化合物ないし混合物を原子百分率６０〜１００％の範囲で含有するとともに、さらに、酸素、酸素と窒素、酸素と炭素、酸素と窒素と炭素の各組み合わせからなる群から選ばれた１組の元素を含有するような構成とした。
【００１４】
本発明の液晶ディスプレイ用カラーフィルタは、上記のようなブラックマトリックス用ブランクスを用いて形成したブラックマトリックス基板を使用して着色パターンおよび透明電極膜を設けたような構成とした。
【００１５】
上記のような本発明では、ほぼ可視光全領域でｎｓ＜ｎ１＜ｎ２＜ｎ３なる関係を有する透明基板、第１反射防止膜、第２反射防止膜、および、遮光膜によって、透明基板側からの反射率が低いものとされ、また、第１反射防止膜、第２反射防止膜、および、遮光膜はいずれもクロムを主成分としていなので、ブラックマトリックス形成時のエッチング工程で生じた廃液中のクロム処理を不要とすることができ、本発明のブランクスを使用して作製されたブラックマトリックスを備える液晶ディスプレイ用カラーフィルタは、視認性が極めて良好なものとなる。
【００１６】
【発明の実施の形態】
以下、本発明の実施の形態について図面を参照して説明する。
ブラックマトリックス用ブランクス
図１は、本発明のブラックマトリックス用ブランクスの一例を示す概略断面図である。図１において、ブラックマトリックス用ブランクス１は、透明基板２と、この透明基板２の一方の面に積層された第１反射防止膜３、第２反射防止膜４および遮光膜５を備えるものである。そして、透明基板２の屈折率ｎｓ、第１反射防止膜３の複素屈折率の実数部ｎ１、第２反射防止膜４の複素屈折率の実数部ｎ２、遮光膜５の複素屈折率の実数部ｎ３の間に、ほぼ可視光全領域で、少なくとも波長４００〜７００ｎｍの領域で、ｎｓ＜ｎ１＜ｎ２＜ｎ３なる関係が成立するものである。
【００１７】
ブラックマトリックス用ブランクス１を構成する透明基板２としては、石英ガラス、低膨張ガラス、ソーダライムガラス等の可撓性のないリジット材、あるいは透明樹脂フィルム、光学用樹脂板等の可撓性を有するフレキシブル材等を用いることができる。このなかで、特にコーニング社製７０５９ガラスは、熱膨脹率の小さい素材であり寸法安定性および高温加熱処理における作業性に優れ、また、ガラス中にアルカリ成分を含まない無アルカリガラスであるため、アクティブマトリックス方式による液晶ディスプレイ用のカラーフィルタに適している。
【００１８】
ブラックマトリックス用ブランクス１を構成する第１反射防止膜３と第２反射防止膜４は、ニッケルおよび／またはコバルトを主成分とする化合物ないし混合物からなる半透明性を有する膜である。また、ブラックマトリックス用ブランクス１を構成する遮光膜５は、ニッケルおよび／またはコバルトを主成分とする化合物ないし混合物からなる遮光性を有する膜である。そして、第１反射防止膜３、第２反射防止膜４および遮光膜５は、実質的にクロムを含有しないものである。
【００１９】
より具体的には、ニッケルを主成分とする化合物ないし混合物として、第１元素のニッケルに加え、第２元素としてモリブデン，タングステン，銅，アルミニウム，タンタル，ジルコニウム，コバルトからなる群から選ばれた１種以上の元素を原子百分率０〜４０％の範囲内で含有し、第３元素としてチタンを原子百分率０〜２０％の範囲内で含有し、かつ、第２元素と第３元素の少なくとも１種を必ず含有するものを挙げることができる。
【００２０】
また、コバルトを主成分とする化合物ないし混合物として、第１元素のコバルトに加え、第２元素としてモリブデン，タングステン，銅，アルミニウム，タンタル，ジルコニウム，ニッケルからなる群から選ばれた１種以上の元素を原子百分率０〜４０％の範囲内で含有し、第３元素としてチタンを原子百分率０〜２０％の範囲内で含有し、かつ、第２元素と第３元素の少なくとも１種を必ず含有するものを挙げることができる。
【００２１】
さらに、ニッケルおよびコバルトを主成分とする化合物ないし混合物としては、第１元素のニッケルおよびコバルトに加え、第２元素としてモリブデン，タングステン，銅，アルミニウム，タンタル，ジルコニウムからなる群から選ばれた１種以上の元素を原子百分率０〜４０％の範囲内で含有し、第３元素としてチタンを原子百分率０〜２０％の範囲内で含有し、かつ、第２元素と第３元素の少なくとも１種を必ず含有するものを挙げることができる。
【００２２】
上述のようなニッケルおよび／またはコバルトを主成分とする化合物ないし混合物を構成する第２元素や第３元素は、遮光膜５のウエットエッチングにおけるエッチングレートを制御することができるものであり、第２元素や第３元素の含有量が大きくなるとエッチングレートが低下するが、含有量が上記の範囲を超える場合、エッチングレートが極めて遅くなり好ましくない。
【００２３】
このような第１反射防止膜３、第２反射防止膜４および遮光膜５は、スパッタリング法、蒸着法、イオンプレーティング法等の公知の成膜手段により、上記のように第１反射防止膜３の複素屈折率の実数部ｎ１、第２反射防止膜４の複素屈折率の実数部ｎ２、遮光膜５の複素屈折率の実数部ｎ３がほぼ可視光全領域でｎ１＜ｎ２＜ｎ３となるようにして形成することができる。また、第１反射防止膜３の厚みは、１００〜６００Å、好ましくは２００〜４００Åの範囲、第２反射防止膜４の厚みは、１００〜６００Å、好ましくは２００〜４００Åの範囲、遮光膜５の厚みは、５００〜１５００Å、好ましくは８００〜１２００Åの範囲で設定することができる。
【００２４】
このような本発明のブラックマトリックス用ブランクス１では、上述のように透明基板２の屈折率ｎｓ、第１反射防止膜３の複素屈折率の実数部ｎ１、第２反射防止膜４の複素屈折率の実数部ｎ２、遮光膜５の複素屈折率の実数部ｎ３の間に、ほぼ可視光全領域で、少なくとも波長４００〜７００ｎｍの領域で、ｎｓ＜ｎ１＜ｎ２＜ｎ３なる関係が成立するので、透明基板側から入射する光の反射率が極めて低いものとなる。
【００２５】
本発明のブラックマトリックス用ブランクスでは、第１反射防止膜３および第２反射防止膜４に、あるいは、第１反射防止膜３、第２反射防止膜４および遮光膜５に、酸素を必須として窒素と炭素の任意の組み合わせからなる元素を含有させてもよい。
【００２６】
この場合、具体的には、第１反射防止膜３を、ニッケルおよび／またはコバルトを主成分とする化合物ないし混合物が原子百分率３０〜５０％の範囲で含有され、さらに、酸素、酸素と窒素、酸素と炭素、酸素と窒素と炭素の各組み合わせからなる群から選ばれた１組の元素が含有されるものとする。また、第２反射防止膜４を、ニッケルおよび／またはコバルトを主成分とする化合物ないし混合物が原子百分率４５〜６５％の範囲で含有され、さらに、酸素、酸素と窒素、酸素と炭素、酸素と窒素と炭素の各組み合わせからなる群から選ばれた１組の元素が含有されるものとする。さらに、遮光膜５を、ニッケルおよび／またはコバルトを主成分とする化合物ないし混合物が原子百分率６０〜１００％の範囲で含有され、さらに、酸素、酸素と窒素、酸素と炭素、酸素と窒素と炭素の各組み合わせからなる群から選ばれた１組の元素が含有されるものとする。
【００２７】
ニッケルおよび／またはコバルトを主成分とする化合物ないし混合物は、膜中における原子百分率が小さいほど膜の透明性が高く、逆に大きいほど膜の遮光性が高くなる。したがって、上記のようにニッケルおよび／またはコバルトを主成分とする化合物ないし混合物の原子百分率が３０〜５０％の範囲内にある第１反射防止膜３の透明性が最も高く、ニッケルおよび／またはコバルトを主成分とする化合物ないし混合物の原子百分率が６０〜１００％の範囲内にある遮光膜５の透明性が最も低い（遮光性が最も高い）ものとなる。
【００２８】
上記のように第１反射防止膜３、第２反射防止膜４、遮光膜５に含有される酸素は、その原子百分率量が大きくなるにしたがって膜の透明性を高くする。また、窒素は、その原子百分率量が大きくなるにしたがって膜の透明性を高くする点では酸素と同様であるが、酸素と比較するとその効果は小さく、膜の透明性をより微妙に調整する場合に適している。さらに、炭素は、その原子百分率量が大きくなるにしたがって膜のエッチングレートが小さくなる。
液晶ディスプレイ用カラーフィルタ
本発明の液晶ディスプレイ用カラーフィルタは、本発明のブラックマトリックス用ブランクスを用いて形成したブラックマトリックス基板を使用して着色パターンおよび透明電極膜とを設けたものである。図２は本発明の液晶ディスプレイ用カラーフィルタの一例を示す概略断面図である。図２において、液晶ディスプレイ用カラーフィルタ１１は、透明基板１３上にブラックマトリックス１４を形成したブラックマトリックス基板１２と、このブラックマトリックス基板１２のブラックマトリックス１４間に形成された着色パターン１５と、このブラックマトリックス１４と着色パターン１５を覆うように設けられた透明電極膜１６を備えている。
【００２９】
ブラックマトリックス基板１２は、上述の本発明のブラックマトリックス用ブランクス１をエッチング加工することにより作製したものである。したがって、透明基板１３は上述の透明基板２と同じものであり、ブラックマトリックス１４は、第１反射防止膜３、第２反射防止膜４および遮光膜５からなる積層構造を有している。本発明のブラックマトリックス用ブランクス１に対するエッチング加工は、第１反射防止膜３、第２反射防止膜４および遮光膜５がいずれもニッケルおよび／またはコバルトを主成分とする化合物ないし混合物からなっているので、従来のウエットエッチングにより行うことができる。
【００３０】
着色パターン１５は赤色パターン１５Ｒ、緑色パターン１５Ｇ、青色パターン１５Ｂからなる。各着色パターンの配列は、特に限定はなく、モザイク配列、三角配列、ストライプ配列等、適宜設定することができる。
【００３１】
透明電極膜１６としては、例えば酸化インジウムスズ（ＩＴＯ）膜を用いることができる。ＩＴＯ膜は蒸着法、スパッタリング法等の公知の方法により形成することができ、厚さは２００〜２０００Å程度が好ましい。
【００３２】
尚、液晶ディスプレイ用カラーフィルタ１１の表面平滑化、信頼性の向上、および液晶層への汚染防止等を目的として、着色パターン１５と透明電極膜１６との間に保護膜を設けてもよい。このような保護膜は、アクリル系樹脂、エポキシ系樹脂、ポリイミド系樹脂等の透明樹脂、あるいは二酸化ケイ素等の透明無機化合物等を用いて形成することができる。保護膜の厚さは０．５〜５０μｍ程度が好ましい。
【００３３】
このような液晶ディスプレイ用カラーフィルタ１１は、透明電極膜１６が液晶層側に位置するようにして液晶ディスプレイに組み込まれる。そして、各着色パターン１５Ｒ，１５Ｇ，１５Ｂが画素を構成し、透明基板１３（２）側を表示側として、照明光を照射した状態で各画素に対応する表示電極をオン、オフさせることで液晶層がシャッタとして作動し、着色パターン１５Ｒ、１５Ｇ、１５Ｂのそれぞれの画素を光が透過してカラー表示が行われる。そして、本発明の液晶ディスプレイ用カラーフィルタ１１は、本発明のブラックマトリックス用ブランクス１を用いて形成したブラックマトリックス基板１２を使用して着色パターンおよび透明電極膜を設けたものであので、表示側（透明基板１３（２）側）の反射率が低く視認性が極めて良好であり、高品質の画像表示が可能である。
【００３４】
【実施例】
次に、具体的な実施例を示して本発明を更に詳細に説明する。
ブラックマトリックス用ブランクスの作製
（試料１）
透明基板として厚み７００μｍのガラス基板（コーニング社製７０５９ガラス、波長４００〜７００ｎｍの領域での屈折率ｎｓ≒１．５）を準備し、このガラス基板上にアルゴンガス、二酸化炭素を用いたマグネトロンスパッタリング装置により第１反射防止膜（厚み３５０Å）を成膜した。次に、この第１反射防止膜上に、アルゴンガス、二酸化炭素を用いたマグネトロンスパッタリング装置により第２反射防止膜（厚み３５０Å）を成膜した。さらに、この第２反射防止膜上に、アルゴンガスを用いたマグネトロンスパッタリング装置により遮光膜（厚み１０００Å）を成膜してブラックマトリックス用ブランクス（試料１）を作製した。
【００３５】
上記のように作製したブラックマトリックス用ブランクス（試料１）の各膜を構成する元素、元素の原子百分率をオージェ電子分析法により測定したところ、下記の結果を得た。また、ブラックマトリックス用ブランクス（試料１）を構成する各膜の波長４００〜７００ｎｍの領域での複素屈折率の実数部（ｎ１，ｎ２，ｎ３）を下記方法で測定したところ、下記の結果が得られ、波長４００〜７００ｎｍの領域でｎｓ＜ｎ１＜ｎ２＜ｎ３なる関係が成立することが確認された。・第１反射防止膜（複素屈折率の実数部  １．５≦ｎ１＜１．８）
Ｎｉ７５％，Ｍｏ１５％，Ｔｉ１０％
Ｎｉ−Ｍｏ−Ｔｉ合金４０％，Ｏ４０％，Ｎ１７％，Ｃ３％
・第２反射防止膜（複素屈折率の実数部  １．８≦ｎ２＜２．３）
Ｎｉ７５％，Ｍｏ１５％，Ｔｉ１０％
Ｎｉ−Ｍｏ−Ｔｉ合金５５％，Ｏ８％，Ｎ３５％，Ｃ２％
・遮光膜（複素屈折率の実数部  ２．３≦ｎ３＜３．０）
Ｎｉ７５％，Ｍｏ１５％，Ｔｉ１０％
Ｎｉ−Ｍｏ−Ｔｉ合金８５％，Ｏ５％，Ｎ１０％
（複素屈折率の測定方法）
シリコンウエハ基板上に第１反射防止膜、第２反射防止膜および遮光膜を各膜ごとに同様の条件で成膜し、ＳＯＰＲＡ社（仏国）製分光エスプソメータＭＯＳＳ  ＥＳ−４Ｇを用いて測定する。
【００３６】
さらに、ブラックマトリックス用ブランクス（試料１）のガラス基板側からの反射率を波長４００〜７００ｎｍの領域で測定したところ９％以下であり、従来のブラックマトリックス用ブランクスに比べて極めて低いことが確認された。
【００３７】
（反射率の測定方法）
反射分光光度計（（株）日立製作所製３３０型）にて６０ｍｍφ積分球を用い、レファレンスをアルミニウム蒸着膜として測定する。尚、測定値はガラス基板面の反射率も含む。
（試料２）
アルゴンガスに窒素ガス、酸素ガス、二酸化炭素ガスを適宜混合した混合ガスを用いたマグネトロンスパッタリング装置により、第１反射防止膜、第２反射防止膜および遮光膜を順次積層してブラックマトリックス用ブランクス（試料２）を作製した。
【００３８】
上記のように作製したブラックマトリックス用ブランクス（試料２）の各膜を構成する元素、元素の原子百分率をオージェ電子分析法により測定したところ、下記の結果を得た。また、ブラックマトリックス用ブランクス（試料２）を構成する各膜の波長４００〜７００ｎｍの領域での複素屈折率の実数部（ｎ１，ｎ２，ｎ３）を上記と同様の方法で測定したところ、下記の結果が得られ、波長４００〜７００ｎｍの領域でｎｓ＜ｎ１＜ｎ２＜ｎ３なる関係が成立することが確認された。
・第１反射防止膜（複素屈折率の実数部  １．８≦ｎ１＜２．１）
Ｃｏ７５％，Ｍｏ１５％，Ｔｉ１０％
Ｃｏ−Ｍｏ−Ｔｉ合金４５％，Ｏ３５％，Ｎ１７％，Ｃ３％
・第２反射防止膜（複素屈折率の実数部  ２．１≦ｎ２＜２．４）
Ｃｏ７５％，Ｍｏ１５％，Ｔｉ１０％
Ｃｏ−Ｍｏ−Ｔｉ合金６０％，Ｏ８％，Ｎ３０％，Ｃ２％
・遮光膜（複素屈折率の実数部  ２．４≦ｎ３＜３．０）
Ｃｏ７５％，Ｍｏ１５％，Ｔｉ１０％
Ｃｏ−Ｍｏ−Ｔｉ合金８５％，Ｏ５％，Ｎ１０％
さらに、ブラックマトリックス用ブランクス（試料２）のガラス基板側からの反射率を波長４００〜７００ｎｍの領域で上記と同様に測定したところ１２％以下であり、従来のブラックマトリックス用ブランクスに比べて極めて低いことが確認された。
（試料３）
アルゴンガスに窒素ガス、酸素ガス、二酸化炭素ガスを適宜混合した混合ガスを用いたマグネトロンスパッタリング装置により、第１反射防止膜、第２反射防止膜および遮光膜を順次積層してブラックマトリックス用ブランクス（試料３）を作製した。
【００３９】
上記のように作製したブラックマトリックス用ブランクス（試料３）の各膜を構成する元素、元素の原子百分率をオージェ電子分析法により測定したところ、下記の結果を得た。また、ブラックマトリックス用ブランクス（試料３）を構成する各膜の波長４００〜７００ｎｍの領域での複素屈折率の実数部（ｎ１，ｎ２，ｎ３）を上記と同様の方法で測定したところ、下記の結果が得られ、波長４００〜７００ｎｍの領域でｎｓ＜ｎ１＜ｎ２＜ｎ３なる関係が成立することが確認された。
・第１反射防止膜（複素屈折率の実数部  １．６≦ｎ１＜１．９）
Ｎｉ−Ｃｏ７５％，Ｍｏ１５％，Ｔｉ１０％
Ｎｉ−Ｃｏ−Ｍｏ−Ｔｉ合金４０％，Ｏ３８％，Ｎ１９％，Ｃ３％
・第２反射防止膜（複素屈折率の実数部  １．９≦ｎ２＜２．２）
Ｎｉ−Ｃｏ７５％，Ｍｏ１５％，Ｔｉ１０％
Ｎｉ−Ｃｏ−Ｍｏ−Ｔｉ合金６０％，Ｏ８％，Ｎ３０％，Ｃ２％
・遮光膜（複素屈折率の実数部  ２．２≦ｎ３＜３．０）
Ｎｉ−Ｃｏ７５％，Ｍｏ１５％，Ｔｉ１０％
Ｎｉ−Ｃｏ−Ｍｏ−Ｔｉ合金８５％，Ｏ５％，Ｎ１０％
さらに、ブラックマトリックス用ブランクス（試料３）のガラス基板側からの反射率を波長４００〜７００ｎｍの領域で上記と同様に測定したところ１０％以下であり、従来のブラックマトリックス用ブランクスに比べて極めて低いことが確認された。
（試料４）
アルゴンガスに窒素ガス、酸素ガス、二酸化炭素ガスを適宜混合した混合ガスを用いたマグネトロンスパッタリング装置により、第１反射防止膜、第２反射防止膜および遮光膜を順次積層してブラックマトリックス用ブランクス（試料４）を作製した。
【００４０】
上記のように作製したブラックマトリックス用ブランクス（試料４）の各膜を構成する元素、元素の原子百分率をオージェ電子分析法により測定したところ、下記の結果を得た。また、ブラックマトリックス用ブランクス（試料４）を構成する各膜の波長４００〜７００ｎｍの領域での複素屈折率の実数部（ｎ１，ｎ２，ｎ３）を上記と同様の方法で測定したところ、下記の結果が得られ、波長４００〜７００ｎｍの領域でｎｓ＜ｎ１＜ｎ２＜ｎ３なる関係が成立することが確認された。
・第１反射防止膜（複素屈折率の実数部  １．７≦ｎ１＜２．０）
Ｎｉ７０％，Ｍｏ３０％
Ｎｉ−Ｍｏ合金４５％，Ｏ３５％，Ｎ１８％，Ｃ２％
・第２反射防止膜（複素屈折率の実数部  ２．０≦ｎ２＜２．３）
Ｎｉ７０％，Ｍｏ３０％
Ｎｉ−Ｍｏ合金６５％，Ｏ１０％，Ｎ２３％，Ｃ２％
・遮光膜（複素屈折率の実数部  ２．３≦ｎ３＜３．０）
Ｎｉ７０％，Ｍｏ３０％
Ｎｉ−Ｍｏ合金８５％，Ｏ５％，Ｎ１０％
さらに、ブラックマトリックス用ブランクス（試料４）のガラス基板側からの反射率を波長４００〜７００ｎｍの領域で上記と同様に測定したところ９％以下であり、従来のブラックマトリックス用ブランクスに比べて低いことが確認された。
（試料５）
アルゴンガスに窒素ガス、酸素ガス、二酸化炭素ガスを適宜混合した混合ガスを用いたマグネトロンスパッタリング装置により、第１反射防止膜、第２反射防止膜および遮光膜を順次積層してブラックマトリックス用ブランクス（試料５）を作製した。
【００４１】
上記のように作製したブラックマトリックス用ブランクス（試料５）の各膜を構成する元素、元素の原子百分率をオージェ電子分析法により測定したところ、下記の結果を得た。また、ブラックマトリックス用ブランクス（試料５）を構成する各膜の波長４００〜７００ｎｍの領域での複素屈折率の実数部（ｎ１，ｎ２，ｎ３）を上記と同様の方法で測定したところ、下記の結果が得られ、波長４００〜７００ｎｍの領域でｎｓ＜ｎ１＜ｎ２＜ｎ３なる関係が成立することが確認された。
・第１反射防止膜（複素屈折率の実数部  １．８≦ｎ１＜２．１）
Ｎｉ８０％，Ｔｉ２０％
Ｎｉ−Ｔｉ合金４５％，Ｏ３５％，Ｎ１８％，Ｃ２％
・第２反射防止膜（複素屈折率の実数部  ２．１≦ｎ２＜２．４）
Ｎｉ８０％，Ｔｉ２０％
Ｎｉ−Ｔｉ合金６０％，Ｏ１０％，Ｎ２９％，Ｃ１％
・遮光膜（複素屈折率の実数部  ２．４≦ｎ３＜３．０）
Ｎｉ８０％，Ｔｉ２０％
Ｎｉ−Ｔｉ合金８７％，Ｏ３％，Ｎ１０％
さらに、ブラックマトリックス用ブランクス（試料５）のガラス基板側からの反射率を波長４００〜７００ｎｍの領域で上記と同様に測定したところ１１％以下であり、従来のブラックマトリックス用ブランクスに比べて低いことが確認された。
（試料６）
アルゴンガスに窒素ガス、酸素ガス、二酸化炭素ガスを適宜混合した混合ガスを用いたマグネトロンスパッタリング装置により、第１反射防止膜、第２反射防止膜および遮光膜を順次積層してブラックマトリックス用ブランクス（試料６）を作製した。
【００４２】
上記のように作製したブラックマトリックス用ブランクス（試料６）の各膜を構成する元素、元素の原子百分率をオージェ電子分析法により測定したところ、下記の結果を得た。また、ブラックマトリックス用ブランクス（試料６）を構成する各膜の波長４００〜７００ｎｍの領域での複素屈折率の実数部（ｎ１，ｎ２，ｎ３）を上記と同様の方法で測定したところ、下記の結果が得られ、波長４００〜７００ｎｍの領域でｎｓ＜ｎ１＜ｎ２＜ｎ３なる関係が成立することが確認された。
・第１反射防止膜（複素屈折率の実数部  １．８≦ｎ１＜２．１）
Ｎｉ５０％，Ｍｏ５０％
Ｎｉ−Ｍｏ合金４５％，Ｏ３５％，Ｎ１７％，Ｃ３％
・第２反射防止膜（複素屈折率の実数部  ２．１≦ｎ２＜２．４）
Ｎｉ５０％，Ｍｏ５０％
Ｎｉ−Ｍｏ合金６５％，Ｏ８％，Ｎ２５％，Ｃ２％
・遮光膜（複素屈折率の実数部  ２．４≦ｎ３＜３．０）
Ｎｉ５０％，Ｍｏ５０％
Ｎｉ−Ｍｏ合金８５％，Ｏ５％，Ｎ１０％
さらに、ブラックマトリックス用ブランクス（試料６）のガラス基板側からの反射率を波長４００〜７００ｎｍの領域で上記と同様に測定したところ１２％以下であることが確認された。
（試料７）
アルゴンガスに窒素ガス、酸素ガス、二酸化炭素ガスを適宜混合した混合ガスを用いたマグネトロンスパッタリング装置により、第１反射防止膜、第２反射防止膜および遮光膜を順次積層してブラックマトリックス用ブランクス（試料７）を作製した。
【００４３】
上記のように作製したブラックマトリックス用ブランクス（試料７）の各膜を構成する元素、元素の原子百分率をオージェ電子分析法により測定したところ、下記の結果を得た。また、ブラックマトリックス用ブランクス（試料７）を構成する各膜の波長４００〜７００ｎｍの領域での複素屈折率の実数部（ｎ１，ｎ２，ｎ３）を上記と同様の方法で測定したところ、下記の結果が得られ、波長４００〜７００ｎｍの領域でｎｓ＜ｎ１＜ｎ２＜ｎ３なる関係が成立することが確認された。
・第１反射防止膜（複素屈折率の実数部  １．９≦ｎ１＜２．２）
Ｎｉ７５％，Ｔｉ２５％
Ｎｉ−Ｔｉ合金４５％，Ｏ３３％，Ｎ２０％，Ｃ２％
・第２反射防止膜（複素屈折率の実数部  ２．２≦ｎ２＜２．４）
Ｎｉ７５％，Ｔｉ２５％
Ｎｉ−Ｔｉ合金６０％，Ｏ１０％，Ｎ２８％，Ｃ２％
・遮光膜（複素屈折率の実数部  ２．４≦ｎ３＜３．１）
Ｎｉ７５％，Ｔｉ２５％
Ｎｉ−Ｔｉ合金８５％，Ｏ５％，Ｎ１０％
さらに、ブラックマトリックス用ブランクス（試料７）のガラス基板側からの反射率を波長４００〜７００ｎｍの領域で上記と同様に測定したところ１３％以下であることが確認された。
（試料８）
アルゴンガスに窒素ガス、酸素ガス、二酸化炭素ガスを適宜混合した混合ガスを用いたマグネトロンスパッタリング装置により、第１反射防止膜、第２反射防止膜および遮光膜を順次積層してブラックマトリックス用ブランクス（試料８）を作製した。
【００４４】
上記のように作製したブラックマトリックス用ブランクス（試料８）の各膜を構成する元素、元素の原子百分率をオージェ電子分析法により測定したところ、下記の結果を得た。また、ブラックマトリックス用ブランクス（試料８）を構成する各膜の波長４００〜７００ｎｍの領域での複素屈折率の実数部（ｎ１，ｎ２，ｎ３）を上記と同様の方法で測定したところ、下記の結果が得られ、波長４００〜７００ｎｍの領域でｎｓ＜ｎ１＜ｎ２＜ｎ３なる関係が成立することが確認された。
・第１反射防止膜（複素屈折率の実数部  １．５≦ｎ１＜１．７）
Ｎｉ４０％，Ｏ４０％，Ｎ１８％，Ｃ２％
・第２反射防止膜（複素屈折率の実数部  １．７≦ｎ２＜２．０）
Ｎｉ６０％，Ｏ１０％，Ｎ２８％，Ｃ２％
・遮光膜（複素屈折率の実数部  ２．０≦ｎ３＜２．８）
Ｎｉ８５％，Ｏ５％，Ｎ１０％
さらに、ブラックマトリックス用ブランクス（試料８）のガラス基板側からの反射率を波長４００〜７００ｎｍの領域で上記と同様に測定したところ９．５％以下であることが確認された。
液晶ディスプレイ用カラーフィルタの作製
上述のように作製した各ブラックマトリックス用ブランクス（試料１〜８）の遮光膜上に、フォトレジスト（東京応化工業（株）製ＯＦＰＲ８００Ｃ）を用いて所定のパターンで露光、現像してレジストパターンを形成した。次いで、下記組成のエッチング液（２３℃）に２．５分間浸漬してエッチング加工を施しブラックマトリックス基板（試料１〜８）を作製した。
【００４５】
（エッチング液の組成）
・（ＮＨ4)2 Ｃｅ（ＮＯ3)6                   …    １６５重量部
・７０％ＨＣｌＯ4                           …      ４３重量部
・純水                                      …  １０００重量部
上記のように作製したブラックマトリックス基板（試料１〜８）に着色パターンを以下のように形成した。まず、赤色顔料が分散された赤色感光性樹脂を１．２μｍ厚に塗布し、７０℃、３０分間の条件で乾燥した後、所定のマスクを介して露光し、水によるスプレー現像を行い、１５０℃、３０分間の条件で加熱硬化させて、赤色パターンを形成すべき領域のみに赤色パターンを形成した。次に、同様にして、緑色パターンを形成すべき領域のみに緑色パターンを形成し、さらに、青色パターンを形成すべき領域のみに青色パターンを形成して、着色パターンを形成した。
【００４６】
次いで、着色パターンおよびブラックマトリックスを覆うようにスパッタリング法により酸化インジウムスズ（ＩＴＯ）膜（厚み１５００Å）を透明電極膜として形成して液晶ディスプレイ用カラーフィルタ（試料１〜８）を得た。
【００４７】
このようにして作製した液晶ディスプレイ用カラーフィルタ（試料１〜８）を用いてカラー液晶ディスプレイを作製して表示品質を観察した結果、ブラックマトリックス用ブランクス（試料１〜５）を用いて作製したカラー液晶ディスプレイは、表示側（透明基板側）の反射率が低く視認性に優れ、表示画像が高品質なものであった。
【００４８】
これに対して、ブラックマトリックス用ブランクス（試料６、７、８）を用いて作製したカラー液晶ディスプレイは、エッチング加工不良によりブラックマトリックスの解像度が悪く、実用に供し得ないものであった。
【００４９】
【発明の効果】
以上詳述したように、本発明によれば透明基板の一方の面に、ニッケルおよび／またはコバルトを主成分とする化合物ないし混合物からなる半透明性を有する膜である第１反射防止膜と第２反射防止膜をこの順に積層し、第２反射防止膜上にニッケルおよび／またはコバルトを主成分とする化合物ないし混合物からなる遮光性を有する膜である遮光膜を形成し、かつ、透明基板の屈折率ｎｓ、第１反射防止膜の複素屈折率の実数部ｎ１、第２反射防止膜の複素屈折率の実数部ｎ２、遮光膜の複素屈折率の実数部ｎ３がほぼ可視光全領域でｎｓ＜ｎ１＜ｎ２＜ｎ３なる関係となるようにしてブラックマトリックス用ブランクスとするので、透明基板側から入射する光の反射率が低いものとなり、また、第１反射防止膜、第２反射防止膜、および、遮光膜はいずれもクロムを主成分としていなので、ブラックマトリックス形成時のエッチング工程で生じた廃液中に混入する６価クロムの処理を不要とすることができ、さらに、第１反射防止膜、第２反射防止膜および遮光膜は、スパッタリング法等の従来の成膜方法が使用でき、かつ、ブラックマトリックス形成をウエットエッチングで行うことが可能であり、従来の製造工程の使用を可能とする。また、本発明の液晶ディスプレイ用カラーフィルタは、このような本発明のブラックマトリックス用ブランクスを用いて形成したブラックマトリックス基板を使用して着色パターンおよび透明電極膜を設けたものであり、表示側（透明基板側）の反射率が低いことにより視認性が極めて良好なものとなり、高品質の画像表示が可能である。
【図面の簡単な説明】
【図１】本発明のブラックマトリックス用ブランクスの一例を示す概略断面図である。
【図２】本発明の液晶ディスプレイ用カラーフィルタの一例を示す概略断面図である。
【符号の説明】
１…ブラックマトリックス用ブランクス
２…透明基板
３…第１反射防止膜
４…第２反射防止膜
５…遮光膜
１１…液晶ディスプレイ用カラーフィルタ
１２…ブラックマトリックス基板
１３…透明基板
１４…ブラックマトリックス
１５（１５Ｒ，１５Ｇ，１５Ｂ）…着色パターン
１６…透明電極膜
【図１】
0003958848.tif 000002
【図２】
0003958848.tif 000003